"下記一般式1で表される単量体aを必須構成単量体とし、かつ溶解性パラメーターが8.8~9.5である共重合体Aを含有してなる粘度指数向上剤。[R1は水素原子又はメチル基;R2は炭素数1~60のアルキル基である。]Aが、Aの重量に基づいて5~90重量のaと、10~95重量の炭素数1~30のアルキル基を有するメタアクリル酸アルキルエステルbを構成単量体とする共重合体である請求項1記載の粘度指数向上剤。Aが、Aの構成単量体として更に窒素原子含有ビニル単量体cをAの重量に基づいて0.1~10質量含有してなる請求項2記載の粘度指数向上剤。Aの重量平均分子量が5,000~1,000,000である請求項1~3のいずれかに記載の粘度指数向上剤。Aの結晶化温度が-20°C以下である請求項1~4のいずれかに記載の粘度指数向上剤。更に、A以外の共重合体Bを、Aの重量に基づいて0.01~10質量含有してなる請求項1~5のいずれかに記載の粘度指数向上剤。請求項1~6のいずれかに記載の粘度指数向上剤及び基油を含有してなる潤滑油組成物。基油の100°Cの動粘度が1~15mm2/sであり、かつ基油の粘度指数が100以上である請求項7記載の潤滑油組成物。本発明の目的は、粘度指数向上効果が高い粘度指数向上剤を提供することである。本発明者は、鋭意検討した結果、本発明に至った。すなわち本発明は、下記一般式1で表される単量体aを必須構成単量体とし、かつ溶解性パラメーターが8.8~9.5である共重合体A[共重合体とは、重合体又は共重合体を意味する。]を含有してなる粘度指数向上剤;並びに前記粘度指数向上剤及び基油を含有してなる潤滑油組成物である。R1は水素原子又はメチル基;R2は炭素数1~60のアルキル基である。本発明の粘度指数向上剤を含有してなる潤滑油組成物は、粘度指数向上効果が高い。本発明の粘度指数向上剤は、一般式1で表される単量体aを必須構成単量体とし、かつ溶解性パラメーターが8.8~9.5である共重合体Aを含有してなる。一般式1におけるR1は、水素原子又はメチル基である。これらのうち、粘度指数向上効果の観点から好ましいのは、水素原子である。一般式1におけるR2は、炭素数1~60のアルキル基であり、炭素数1~60のアルキル基としては、炭素数1~60の直鎖アルキル基及び炭素数3~60の分岐アルキル基が挙げられる。炭素数1~60の直鎖アルキル基としては、メチル基、エチル基、n-プロピル基、n-ブチル基、n-ペンチル基、n-へキシル基、n-オクチル基、n-デシル基、n-ドデシル基、n-オクタデシル基、n-イコシル基、n-トリコンチル基、n-テトラコンチル基、n-ペンタコンチル基及びn-ヘキサコンチル基等が挙げられる。炭素数3~60の分岐アルキル基としては、イソプロピル基、t-ブチル基、2-エチルヘキシル基、イソデシル基、2-オクチルノニル基、2-ヘキシルウンデシル基、2-エチルペンタデシル基、1-ヘキシルトリデシル基、2-エチルヘプタデシル基、2-オクチルウンデシル基、1-ウンデシルドデシル基、1-オクチルペンタデシル基、2-デシルトリデシル基、2-ドデシルペンタデシル基、2-テトラデシルヘプタデシル基、2-ヘキサデシルヘプタデシル基、2-エチル-4-ブチル-ノニル基、2-3-メチルヘキシル-7-メチル-ノニル基、2-1,4,4-トリメチルブチル-5,7,7-トリメチル-ヘプチル基及びオレフィン[例えばプロピレンオリゴマー6~20量体、エチレン/プロピレンオリゴマー6~20量体、モル比16/1~1/11及びイソブテンオリゴマー5~15量体等]から得られるオキソアルコールから水酸基を除いた残基等が挙げられる。炭素数1~60のアルキル基のうち、粘度指数向上効果の観点から好ましいのは、炭素数1~30の直鎖又は分岐アルキル基であり、更に好ましいのは炭素数1~15の直鎖又は分岐アルキル基、特に好ましいのは炭素数1~10の直鎖又は分岐アルキル基である。単量体aの具体例としては、酢酸ビニル、酢酸イソプロペニル、プロピオン酸ビニル、n-デカン酸ビニル、2-オクチルデカン酸イソプロペニル、2-エチルヘキサデカン酸ビニル、2-オクチルドデカン酸ビニル、1-オクチルヘキサデカン酸、2-デシルテトラデカン酸ビニル、2-テトラデシルオクタデカン酸ビニル及びn-テトラコサン酸イソプロペニル等が挙げられる。Aは、粘度指数向上効果の観点から、単量体aと、炭素数1~30のアルキル基を有するメタアクリル酸アルキルエステルb[メタアクリル酸は、アクリル酸又はメタクリル酸を意味する]を構成単量体とする共重合体であることが好ましい。bとしては、炭素数1~30の直鎖又は分岐アルキル基を有するメタアクリル酸アルキルエステルが挙げられ、具体的にはメタアクリル酸メチル、メタアクリル酸エチル、メタアクリル酸n-プロピル、メタアクリル酸n-ブチル、メタアクリル酸2-エチルヘキシル、メタアクリル酸n-オクチル、メタアクリル酸イソデシル、メタアクリル酸n-ドデシル、メタアクリル酸n-トリデシル、メタアクリル酸n-テトラデシル、メタアクリル酸n-ペンタデシル、メタアクリル酸n-ヘキサデシル、メタアクリル酸n-オクタデシル、メタアクリル酸2-デシルテトラデシル及びメタアクリル酸2-テトラデシルヘキサデシル等が挙げられる。Aは、粘度指数向上効果の観点から、a、bと、更に窒素原子含有ビニル単量体cを構成単量体とする共重合体であることが好ましい。窒素原子含有ビニル単量体cとしては、以下の単量体c1~c6が挙げられる。c1アミド基含有ビニル単量体:非置換又はモノアルキル炭素数1~4置換メタアクリルアミド、[メタアクリルアミド、N-メチルメタアクリルアミド、N-エチルメタアクリルアミド、N-イソプロピルメタアクリルアミド及びN-n-又はイソブチルメタアクリルアミド等]、ジアルキル炭素数1~4置換メタアクリルアミド[N,N-ジメチルメタアクリルアミド、N,N-ジエチルメタアクリルアミド及びN,N-ジ-n-ブチルメタアクリルアミド等]、N-ビニルカルボン酸アミド[N-ビニルホルムアミド、N-ビニルアセトアミド、N-ビニル-n-又はイソプロピオニルアミド及びN-ビニルヒドロキシアセトアミド等]等のアミド基のみに窒素原子を有するものが挙げられる。c2ニトロ基含有単量体:4-ニトロスチレン等が挙げられる。c31~3級アミノ基含有ビニル単量体:1級アミノ基含有ビニル単量体{炭素数3~6のアルケニルアミン[メタアリルアミン及びクロチルアミン等]、アミノアルキル炭素数2~6メタアクリレート[アミノエチルメタアクリレート等]};2級アミノ基含有ビニル単量体{アルキル炭素数1~6アミノアルキル炭素数2~6メタアクリレート[t-ブチルアミノエチルメタクリレート及びメチルアミノエチルメタアクリレート等]、ジフェニルアミンメタアクリルアミド[4-ジフェニルアミンメタアクリルアミド及び2-ジフェニルアミンメタアクリルアミド等]、炭素数6~12のジアルケニルアミン[ジメタアリルアミン等]};3級アミノ基含有ビニル単量体{ジアルキル炭素数1~4アミノアルキル炭素数2~6メタアクリレート[ジメチルアミノエチルメタアクリレート、ジエチルアミノエチルメタアクリレート等]、ジアルキル炭素数1~4アミノアルキル炭素数2~6メタアクリルアミド[ジメチルアミノエチルメタアクリルアミド、ジエチルアミノエチルメタアクリルアミド、ジメチルアミノプロピルメタアクリルアミド等]};3級アミノ基含有芳香族ビニル系単量体[N,N-ジメチルアミノスチレン等];含窒素複素環含有ビニル系単量体[モルホリノエチルメタアクリレート、4-ビニルピリジン、2-ビニルピリジン、N-ビニルピロール、N-ビニルピロリドン及びN-ビニルチオピロリドン等]、及びこれらの塩酸塩、硫酸塩、リン酸塩又は低級アルキル炭素数1~8モノカルボン酸酢酸及びプロピオン酸等塩等が挙げられる。c4ニトリル基含有単量体:メタアクリロニトリル等が挙げられる。Aは、単量体a、b、c以外に、以下の単量体d~mを構成単量体としてもよい。d脂肪族炭化水素系ビニル単量体:炭素数2~20のアルケンエチレン、プロピレン、ブテン、イソブチレン、ペンテン、ヘプテン、ジイソブチレン、オクテン、ドデセン及びオクタデセン等及び炭素数4~12のアルカジエンブタジエン、イソプレン、1,4-ペンタジエン、1,6-ヘプタジエン及び1,7-オクタジエン等等が挙げられる。e脂環式炭化水素系ビニル単量体:シクロヘキセン、ジシクロペンタジエン、ピネン、リモネン、インデン、ビニルシクロヘキセン及びエチリデンビシクロヘプテン等が挙げられる。f芳香族炭化水素系ビニル単量体:スチレン、α-メチルスチレン、ビニルトルエン、2,4-ジメチルスチレン、4-エチルスチレン、4-イソプロピルスチレン、4-ブチルスチレン、4-フェニルスチレン、4-シクロヘキシルスチレン、4-ベンジルスチレン、4-クロチルベンゼン及び2-ビニルナフタレン等が挙げられる。gビニルエーテル、ビニルケトン類:炭素数1~12のアルキル、アリール又はアルコキシアルキルビニルエーテルメチルビニルエーテル、エチルビニルエーテル、プロピルビニルエーテル、ブチルビニルエーテル、2-エチルヘキシルビニルエーテル、フェニルビニルエーテル、ビニル-2-メトキシエチルエーテル及びビニル-2-ブトキシエチルエーテル等及び炭素数1~8のアルキル又はアリールビニルケトンメチルビニルケトン、エチルビニルケトン及びフェニルビニルケトン等等が挙げられる。hエポキシ基含有ビニル単量体;グリシジルメタアクリレート及びグリシジルメタアリルエーテル等が挙げられる。iハロゲン元素含有ビニル単量体;塩化ビニル、臭化ビニル、塩化ビニリデン、塩化メタアリル及びハロゲン化スチレンジクロロスチレン等等が挙げられる。j不飽和ポリカルボン酸のエステル;不飽和ポリカルボン酸のアルキル、シクロアルキル又はアラルキルエステル[不飽和ジカルボン酸マレイン酸、フマール酸及びイタコン酸等の炭素数1~8のアルキルジエステルジメチルマレエート、ジメチルフマレート、ジエチルマレエート及びジオクチルマレエート]等が挙げられる。kヒドロキシル基含有ビニル単量体;ヒドロキシル基含有芳香族ビニル単量体p-ヒドロキシスチレン等、ヒドロキシアルキル炭素数2~6メタアクリレート[2-ヒドロキシエチルメタアクリレート、及び2-又は3-ヒドロキシプロピルメタアクリレート等]、モノ-又はジ-ヒドロキシアルキル炭素数1~4置換メタアクリルアミド[N,N-ジヒドロキシメチルメタアクリルアミド、N,N-ジヒドロキシプロピルメタアクリルアミド及びN,N-ジ-2-ヒドロキシブチルメタアクリルアミド等]、ビニルアルコール、炭素数3~12のアルケノール[メタアリルアルコール、クロチルアルコール、イソクロチルアルコール、1-オクテノール及び1-ウンデセノール等]、炭素数4~12のアルケンジオール[1-ブテン-3-オール、2-ブテン-1-オール及び2-ブテン-1,4-ジオール等]、ヒドロキシアルキル炭素数1~6アルケニル炭素数3~10エーテル2-ヒドロキシエチルプロペニルエーテル等、多価3~8価アルコールグリセリン、ペンタエリスリトール、ソルビトール、ソルビタン、ジグリセリン、糖類及び蔗糖等のアルケニル炭素数3~10エーテル又はメタアクリレート[蔗糖メタアリルエーテル等]等が挙げられる。lポリオキシアルキレン鎖含有ビニル単量体;ポリオキシアルキレングリコールアルキレン基の炭素数2~4、重合度2~50、ポリオキシアルキレンポリオール[上記3~8価のアルコールのポリオキシアルキレンエーテルアルキレン基の炭素数2~4、重合度2~100]、ポリオキシアルキレングリコール又はポリオキシアルキレンポリオールのアルキル炭素数1~4エーテルのモノメタアクリレート[ポリエチレングリコール[数平均分子量以下、Mnと略記する:100~300モノメタアクリレート、ポリプロピレングリコールMn:130~500モノメタアクリレート、メトキシポリエチレングリコールMn:110~310メタアクリレート、ラウリルアルコールエチレンオキサイド付加物2~30モルメタアクリレート及びモノメタアクリル酸ポリオキシエチレンMn:150~230ソルビタン等]等が挙げられる。mイオン性基含有ビニル単量体;m1アニオン性基含有ビニル単量体:モノカルボン酸基含有ビニル単量体{不飽和モノカルボン酸[メタアクリル酸、α-メチルメタアクリル酸、クロトン酸及び桂皮酸等]、不飽和ジカルボン酸のモノアルキル炭素数1~8エステルマレイン酸モノアルキルエステル、フマル酸モノアルキルエステル及びイタコン酸モノアルキルエステル等};ジカルボン酸基含有ビニル単量体マレイン酸、フマル酸、イタコン酸及びシトラコン酸等等が挙げられる。m2スルホン酸基含有ビニル単量体:炭素数2~6のアルケンスルホン酸[ビニルスルホン酸及びメタアリルスルホン酸等]、炭素数6~12の芳香族ビニル基含有スルホン酸[α-メチルスチレンスルホン酸等]、スルホン酸基含有メタアクリルエステル系単量体[スルホプロピルメタアクリレート及び2-メタアクリロイルオキシエタンスルホン酸等]、スルホン酸基含有メタアクリルアミド系単量体[2-メタアクリルアミド-2-メチルプロパンスルホン酸等]、スルホン酸基と水酸基を含有するビニル単量体[3-メタアクリルアミド-2-ヒドロキシプロパンスルホン酸、3-アリロキシ-2-ヒドロキシプロパンスルホン酸及び3-メタアクリロイルオキシ-2-ヒドロキシプロパンスルホン酸等]、アルキル炭素数3~18アリルスルホコハク酸エステル[ドデシルアリルスルホコハク酸エステル等]等が挙げられる。m3硫酸エステル基含有ビニル単量体:ポリn=2~30オキシアルキレンオキシエチレン、オキシプロピレン及びオキシブチレン等:付加形態は、単独、ランダム付加又はブロック付加のいずれでもよい。モノメタアクリレートの硫酸エステル、ポリ重合度2~30オキシアルキレンオキシエチレン、オキシプロピレン及びオキシブチレン等:付加形態は、単独、ランダム付加又はブロック付加のいずれでもよい。ビスフェノールAモノメタアクリレートの硫酸エステル等が挙げられる。m4リン酸基含有ビニル単量体:メタアクリロイルオキシアルキル炭素数2~6リン酸モノエステル[メタアクリロイルオキシエチルホスフェート等]及びメタアクリロイルオキシホスホン酸[2-アクリロイルオキシエチルホスホン酸]等が挙げられる。Aを構成するaの割合は、粘度指数向上効果の観点から、Aの重量に基づいて、好ましくは5~90重量であり、更に好ましくは9.9~80重量、特に好ましくは19.5~70重量である。Aを構成するbの割合は、粘度指数向上効果の観点から、Aの重量に基づいて、好ましくは10~95重量であり、更に好ましくは19.9~90重量、特に好ましくは29.5~80重量である。Aを構成するcの割合は、粘度指数向上効果の観点から、Aの重量に基づいて、好ましくは0~10重量であり、更に好ましくは0.1~10重量、特に好ましくは0.5~5重量である。Aを構成するd~mの割合は、粘度指数向上効果の観点から、Aの重量に基づいて、それぞれ独立に好ましくは0~95重量であり、更に好ましくは0~90重量、特に好ましくは0~80重量である。Aの溶解性パラメーター以下、SP値と略記するは、8.8~9.5cal/cm31/2であり、粘度指数向上効果の観点から、好ましくは9.0~9.4cal/cm31/2、更に好ましくは9.1~9.3cal/cm31/2である。なお、本発明におけるSP値は、Fedors法PolymerEngineeringandScience,Feburuary,1974,Vol.14、No.2P.147~154に記載の方法で算出される値である。AのSP値は、Aを構成する単量体それぞれのSP値を前記の方法で算出し、それぞれの単量体のSP値を、構成単量体単位のモル分率に基づいて平均した値である。AのSP値は、使用する単量体のSP値、モル分率を適宜調整することにより8.8~9.5cal/cm31/2にすることができる。Aの重量平均分子量以下、Mwと略記するは、粘度指数向上効果の観点から、好ましくは5,000~1,000,000である。更に好ましい範囲は、潤滑油組成物の用途によって異なり、表1に記載の範囲である。:オートマチックトランスミッション油:ベルト-コンティニュアスリーバリュアブルトランスミッション油:マニュアルトランスミッション油なお、AのMwは、ゲルパーミュエーションクロマトグラフィーにより、以下の条件で測定することができる。<Mwの測定条件>装置:HLC-802A[東ソー株製]カラム:TSKgelGMH62本測定温度:40°C試料溶液:0.5重量のテトラヒドロフラン溶液溶液注入量:200μl検出装置:屈折率検出器標準:ポリスチレンAの結晶化温度は、低温粘度の観点から好ましくは-20°C以下であり、更に好ましくは-40°C以下、特に好ましくは-50°C以下である。なお、Aの結晶化温度は、示差走査熱量計UNIXDSC7PERKIN-ELMER社製を使用し、粘度指数向上剤5mgを試料とし、10°C/分の等温速度で100°Cから-60°Cまで冷却したときに観測される結晶化温度である。Aは、公知の製造方法によって得ることができ、具体的には前記の単量体を溶剤中で重合触媒存在下に溶液重合する方法が挙げられる。溶剤としては、トルエン、キシレン、アルキル炭素数3~10ベンゼン、メチルエチルケトン及び鉱物油等が挙げられる。重合触媒としては、アゾ系触媒アゾビスイソブチロニトリル及びアゾビスバレロニトリル等及び過酸化物系触媒ベンゾイルパーオキシド、クミルパーオキシド及びラウリルパーオキシド等が挙げられる。更に必要により、連鎖移動剤炭素数2~20のアルキルメルカプタン等を使用することもできる。重合温度は、好ましくは50~140°Cであり、更に好ましくは70~120°Cである。また、上記の溶液重合の他に、塊状重合、乳化重合又は懸濁重合によりAを得ることができる。Aが共重合体である場合の重合形態としては、ランダム付加重合体又は交互共重合体のいずれでもよく、また、グラフト共重合体又はブロック共重合体のいずれでもよい。AのMwは、重合時の温度、単量体濃度溶媒濃度、触媒量又は連鎖移動剤量等の重合条件を調整することにより調整可能である。本発明の粘度指数向上剤は、Aと、A以外の共重合体Bを併用してもよい。Bとしては、A以外のアルキルメタアクリル酸エステル重合体であれば特に限定されないが、上記bを構成単量体とするメタアクリル酸アルキルエステル重合体等が挙げられる。Bの具体例としては、メタクリル酸n-オクタデシル/メタクリル酸n-ドデシル[モル比10~30/90~70]共重合体、メタクリル酸n-テトラデシル/メタクリル酸2-デシルテトラデシル[モル比10~30/90~70]共重合体、メタクリル酸n-ヘキサデシル/メタクリル酸2-エチルヘキシル/メタクリル酸メチル[モル比20~40/55~75/0~10]共重合体及びアクリル酸n-ドデシル/メタクリル酸n-ドデシル[モル比10~40/90~60]共重合体等が挙げられ、これらは単独でも2種以上を併用してもよい。AとBを併用する場合のBの使用量は、Aの重量に基づいて、低温粘度の観点から好ましくは0~30重量であり、更に好ましくは0.01~20重量、特に好ましくは0.01~10重量である。本発明の潤滑油組成物は、本発明の粘度指数向上剤及び基油を含有してなる。基油としては、鉱物油溶剤精製油、パラフィン油、イソパラフィンを含有する高粘度指数油、イソパラフィンの水素化分解による高粘度指数油及びナフテン油等、合成潤滑油[炭化水素系合成潤滑油ポリα-オレフィン系合成潤滑油等及びエステル系合成潤滑油等]及びこれらの混合物が挙げられる。これらのうち好ましいのは鉱物油である。基油のうち、粘度指数向上効果の観点から好ましいのは、基油の100°Cにおける動粘度が1~15mm2/sのものであり、更に好ましくは2~5mm2/sのものであり、かつ基油の粘度指数が好ましくは100以上のものであり、更に好ましくは105以上のものである。なお、基油の100°Cにおける動粘度は、JISK2283の方法で測定することができる。基油の曇点JISK2269で測定したものは、好ましくは-5°C以下であり、更に好ましくは-15°C以下である。基油の曇点がこの範囲内であると潤滑油組成物の低温粘度が良好である。本発明の潤滑油組成物における粘度指数向上剤の含有率は、基油の重量に基づいて、粘度指数向上剤中のAの重量に換算して、好ましくは1~30重量である。潤滑油組成物がエンジン油として使用される場合には、100°Cの動粘度が4~10mm2/sの基油に、Aが2~10重量含有しているものが好ましい。潤滑油組成物がギヤ油として使用される場合には、100°Cの動粘度が3~10mm2/sの基油に、Aが3~30重量含有しているものが好ましい。潤滑油組成物が自動変速機油ATF及びベルトCVT油等として使用される場合には、100°Cの動粘度が2~6mm2/sの基油に、Aが3~25重量含有しているものが好ましい。潤滑油組成物がトラクション油として使用される場合には、100°Cの動粘度が1~5mm2/sの基油に、Aが0.5~10重量含有しているものが好ましい。本発明の潤滑油組成物は、各種添加剤を含有してもよい。添加剤としては、以下のものが挙げられる。1清浄剤:塩基性、過塩基性又は中性の金属塩[スルフォネート石油スルフォネート、アルキルベンゼンスルフォネート及びアルキルナフタレンスルフォネート等の過塩基性又はアルカリ土類金属塩等]、サリシレート類、フェネート類、ナフテネート類、カーボネート類、フォスフォネート類及びこれらの混合物;2分散剤:コハク酸イミド類ビス-又はモノ-ポリブテニルコハク酸イミド類、マンニッヒ縮合物及びボレート類等;3酸化防止剤:ヒンダードフェノール類及び芳香族2級アミン類等;4油性向上剤:長鎖脂肪酸及びそれらのエステルオレイン酸及びオレイン酸エステル等、長鎖アミン及びそれらのアミドオレイルアミン及びオレイルアミド等等;5摩擦摩耗調整剤:モリブデン系及び亜鉛系化合物モリブデンジチオフォスフェート、モリブデンジチオカーバメート及びジンクジアルキルジチオフォスフェート等等;6極圧剤:硫黄系化合物モノ又はジスルフィド、スルフォキシド及び硫黄フォスファイド化合物、フォスファイド化合物及び塩素系化合物塩素化パラフィン等等;7消泡剤:シリコン油、金属石けん、脂肪酸エステル及びフォスフェート化合物等;8抗乳化剤:4級アンモニウム塩テトラアルキルアンモニウム塩等、硫酸化油及びフォスフェートポリオキシエチレン含有非イオン性界面活性剤のフォスフェート等等;9腐食防止剤:窒素原子含有化合物ベンゾトリアゾール及び1,3,4-チオジアゾリル-2,5-ビスジアルキルジチオカーバメート等等。以下、実施例により本発明を詳細に説明するが、本発明はこれらに限定されるものではない。なお、以下の記載において部は重量部を示す。<実施例1>撹拌装置、加熱冷却装置、温度計及び窒素導入管を備えた反応容器に、トルエン20部、表2に記載の単量体100部[a-180部及びa-2の混合物]、連鎖移動剤としてドデシルメルカプタン1部、ラジカル重合開始剤としてアゾビスバレロニトリル0.5部投入し、窒素置換を行った後、密閉下85°Cで4時間重合反応を行った。室温まで冷却後、メタノール200部を投入して得られた共重合体を析出させ、デカンテーションでメタノールを除去した。更にメタノール200部を投入して10分間撹拌後デカンテーションでメタノールを除去する工程を2回繰り返し、100°Cで4時間減圧-0.097MPa乾燥し、共重合体A1からなる粘度指数向上剤R1を得た。得られた共重合体A1のSP値を上記の方法で計算し、Mwを上記の方法で測定した。結果を表2に示す。<比較例1>実施例1において、単量体100部[a-180部及びa-2の混合物]を、単量体100部[b-110部及びb-290部の混合物]に変更する以外は実施例1と同様にして、共重合体H1からなる粘度指数向上剤S1を得た。得られた共重合体H1のSP値を上記の方法で計算し、Mwを上記の方法で測定した。結果を表2に示す。表2に記載の単量体は、以下の通りである。a-1:2-デシルテトラデカン酸ビニルa-2:酢酸ビニルb-1:メタクリル酸メチルb-2:メタクリル酸n-ヘキサデシル<実施例2、比較例2>撹拌装置を備えたステンレス製容器に、基油100°Cの動粘度:4.2mm2/s、粘度指数:128を投入し、得られる潤滑油組成物の100°Cの動粘度が6.2±0.1になるように、それぞれ粘度指数向上剤R1、S1を添加し、潤滑油組成物X1、Y1を得た。潤滑油組成物X1、Y1の粘度指数を以下の方法で測定した。結果を表3に示す。<潤滑油組成物の粘度指数の測定方法>JISK2283の方法で測定した。表3の結果から明らかなように、本発明の粘度指数向上剤を含有してなる潤滑油組成物実施例2は、比較例2の潤滑油組成物と比較して、粘度指数向上効果が高い。"